(57)【要約】【課題】音響特性を高めつつ耐電圧の低下を抑制した電解コンデンサを提供する。【解決手段】表面に酸化皮膜を形成した陽極箔１と陰極箔２とをセパレータ３を介して巻回したコンデンサ素子７と、コンデンサ素子を収納する有底円筒状の外装ケースと、外装ケースの開口部を封口する封口体と、を備える電解コンデンサにおいて、セパレータ３として、すずめばちの繭を原料とするホーネットシルクを含有した混抄紙を用いる。【選択図】図２
2016063066.tif 000002
【特許請求の範囲】
【請求項１】
弁金属の陽極箔と陰極箔とをセパレータを介して巻回したコンデンサ素子と、
前記コンデンサ素子を収納する有底円筒状の外装ケースと、
前記外装ケースの開口部を封口する封口体と、を備える電解コンデンサであって、
前記セパレータは、すずめばちの繭を原料とするホーネットシルクを含有した混抄紙からなることを特徴とする電解コンデンサ。
【請求項２】
前記セパレータは、エンボス加工が施された混抄紙であることを特徴とする請求項１に記載の電解コンデンサ。
【請求項３】
前記セパレータは、マニラ麻に１０〜５０重量％のホーネットシルクを配合した混抄紙であることを特徴とする請求項１乃至２に記載の電解コンデンサ。
【請求項４】
前記セパレータは、エンボス加工が施されていない混抄紙であり、且つ、マニラ麻に１０〜５０重量％のホーネットシルクを配合した混抄紙であることを特徴とする請求項１に記載の電解コンデンサ。
【発明の詳細な説明】
【技術分野】
【０００１】
本発明は電解コンデンサに関するものであり、特にセパレータの改良に関するものである。
【背景技術】
【０００２】
従来から、エッチング処理および酸化皮膜形成処理が施されたアルミニウム等の弁金属の陽極箔と、エッチング処理が施されたアルミニウム等の弁金属の陰極箔とをセパレータを介して巻回してコンデンサ素子を形成し、このコンデンサ素子に駆動用の電解液を含浸させた後にケースに収納してなる電解コンデンサが知られている（例えば、特許文献１参照）。
【０００３】
特許文献１の電解コンデンサでは、音響機器に用いた際の音質向上を目的として、緻密性および均一性を有する稲わら繊維とマニラ麻との混抄紙をセパレータとして用いている。そして、特許文献１の実施例１、２に開示されている電解コンデンサは、いずれも稲わら繊維３０重量％とマニラ麻７０重量％との混抄紙からなるセパレータを用いており、実施例１に用いているセパレータにはエンボス加工が施されておらず、実施例２に用いられているセパレータにはエンボス加工が施されている。これらのアルミ電解コンデンサをＣＤプレーヤーの出力カップリングコンデンサとして使用し、音質を評価した結果、セパレータにエンボス加工を施していない実施例１に比べて、エンボス加工を施した実施例２の方が優れた音響特性が得られている。すなわち、セパレータにエンボス加工を施すことで、より高い音響特性が得られることが知られている。
【先行技術文献】
【特許文献】
【０００４】
【特許文献１】特許第２９９９８４９号公報
【発明の概要】
【発明が解決しようとする課題】
【０００５】
しかしながら、音響特性を高めるために、稲わら繊維とマニラ麻との混抄紙からなるセパレータにエンボス加工を施すと、セパレータに加わる機械的ストレスに起因して絶縁性が低下し、耐電圧が低くなる問題が生じる。
【０００６】
本発明は、上記課題を解決するものであり、音響特性を高めつつ、十分な耐電圧を得ることができる電解コンデンサを提供することを目的とするものである。
【課題を解決するための手段】
【０００７】
本発明の電解コンデンサは、弁金属の陽極箔と陰極箔とをセパレータを介して巻回したコンデンサ素子と、前記コンデンサ素子を収納する有底円筒状の外装ケースと、前記外装ケースの開口部を封口する封口体と、を備える電解コンデンサであって、前記セパレータは、すずめばちの繭を原料とするホーネットシルクを含有した混抄紙からなる。
【０００８】
この構成によれば、セパレータとして、緻密性および均一性に加えて高絶縁性を付与する性質を有する、すずめばちの繭を原料とするホーネットシルクを含有した混抄紙を用いている。したがって、ホーネットシルクの緻密性および均一性により高い音響特性を有すると共に、ホーネットシルクの高絶縁性により高い耐電圧を得ることができる。
【０００９】
また、本発明の電解コンデンサでは、前記セパレータは、エンボス加工が施された混抄紙であってもよい。
【００１０】
この構成によれば、ホーネットシルクの高絶縁性により、エンボス加工を施すことにより音響特性をより高めた場合に、エンボス加工時に加わる機械的ストレスに起因して絶縁性が低くなることにより、耐電圧が低下しても、電解コンデンサとしての十分な耐電圧を得ることができる。
【００１１】
また、本発明の電解コンデンサでは、前記エンボス加工を施したセパレータは、マニラ麻に１０〜５０重量％のホーネットシルクを配合した混抄紙が好ましい。
【００１２】
この構成によれば、耐圧性の低下抑制の効果を確実に得ながらも、音響特性を確実に高めることができる。
【００１３】
また、本発明の電解コンデンサでは、前記セパレータは、エンボス加工が施されていない混抄紙であってもよく、この場合、マニラ麻に１０〜５０重量％のホーネットシルクを配合した混抄紙が好ましい。
【発明の効果】
【００１４】
本発明によると、セパレータとして、緻密性および均一性に加えて高絶縁性を付与する性質を有する、すずめばちの繭を原料とするホーネットシルクを含有した混抄紙を用いている。したがって、ホーネットシルクの緻密性および均一性により高い音響特性を有する。さらに、ホーネットシルクの高絶縁性により、エンボス加工を施し、音響特性をより高めることで、エンボス加工時に加わる機械的ストレスに起因して絶縁性が低下しても、十分な耐電圧を実現できる。
【図面の簡単な説明】
【００１５】
【図１】本発明の一実施の形態にかかる電解コンデンサの要部切断正面図である。
【図２】図１に示すコンデンサ素子の分解斜視図である。
【発明を実施するための形態】
【００１６】
以下、本発明の好適な一実施の形態について、図面を参照しつつ説明する。
【００１７】
（アルミニウム電解コンデンサの構成）
図１に示すように、本実施形態のアルミニウム電解コンデンサ１０は、主として、コンデンサ素子７、外装ケース９および封口体８を備えている。
【００１８】
コンデンサ素子７は、図２に示すように、エッチング処理および酸化皮膜形成処理が施されたアルミニウムの陽極箔１と、エッチング処理が施されたアルミニウムの陰極箔２とを、セパレータ３を介して円筒形に巻回し、素子止めテープ６で固定して形成される。陽極箔１と陰極箔２とにはリードタブ（図示せず）が接続されており、このリードタブを介して陽極箔１および陰極箔２からそれぞれリード部４、５が引き出されている。このコンデンサ素子７には、駆動用の電解液が含浸される。
【００１９】
外装ケース９は、アルミニウム等の軽金属を素材として作製されており、その内部に上記のコンデンサ素子７を収納できるように有底円筒状に形成されている。封口体８は、外装ケース９の開口部を封口するための部材であり弾性ゴムからなる。封口体８には、コンデンサ素子７のリード部４、５を挿通するための挿通孔８ａ、８ｂが形成されている。外装ケース９の開口部に封口体８を装着した後、絞り加工を施すことで外装ケース９は密閉される。
【００２０】
（実施例）
セパレータとして、繊維１および繊維２の２種類の繊維の混抄紙からなり、表１に示す諸性質を有する１４種類の試料を用いて、定格６３Ｖ、１００μＦ、外径寸法直径１８ｍｍ、長さ３５．５ｍｍのアルミニウム電解コンデンサをそれぞれ作製し、実施例１〜実施例９および比較例１、２とした。実施例１〜９では繊維１としてマニラ麻、繊維２としてすずめばちの繭を原料とするホーネットシルクを採用しており、比較例１、２では繊維１としてマニラ麻、繊維２として稲わらを採用している。
【００２１】
【表１】
2016063066.tif 000003
【００２２】
＜比較試験１＞
上述の実施例１〜９および比較例１、２のアルミニウム電解コンデンサについて、直流電源に接続して１ｍＡの一定電流で定格電圧を超える６３．１Ｖ以上の過電圧を０．１Ｖ／秒の速度で上昇させて、製品が故障した時の絶縁破壊電圧を調べた。その結果を表２に示す。
【００２３】
【表２】
2016063066.tif 000004
【００２４】
表２に示すように、エンボス加工なしの実施例１〜４のアルミニウム電解コンデンサは、エンボス加工なしの比較例１のアルミニウム電解コンデンサに比べて絶縁破壊電圧が高い。また、エンボス加工ありの実施例５〜９のアルミニウム電解コンデンサも、エンボス加工ありの比較例２のアルミニウム電解コンデンサと比べて絶縁破壊電圧が高い。
【００２５】
表１に示している実施例１〜９および比較例１〜２で使用されている各セパレータの諸性質によると、ホーネットシルクを含有する実施例１〜９のセパレータと、ホーネットシルクを含有しない比較例１〜２のセパレータとでは、密度は同等であるが、一定時間内に空気が透過するのに要する時間である透気度（気密度）については、実施例１〜９のセパレータの方が全般的に大きくなる特徴を示している。セパレータのこのような特性が、電極間の短絡電流を流しにくい高絶縁性に寄与している。
【００２６】
＜比較試験２＞
上述の実施例１〜９および比較例１〜２のアルミニウム電解コンデンサをＣＤプレーヤーの出力カップリングコンデンサとして使用して試聴し、音質を１０点制で評価した。その結果を表３に示す。なお、表３に示す各数値は、大きいほど音質が良いことを意味している。
【００２７】
【表３】
2016063066.tif 000005
【００２８】
表３に示すように、エンボス加工なしの実施例１〜４のアルミニウム電解コンデンサは、エンボス加工なしの比較例１のアルミニウム電解コンデンサと比較して、音質（平均）が高い。
また、エンボス加工ありの実施例５〜９のアルミニウム電解コンデンサも、エンボス加工ありの比較例２のアルミニウム電解コンデンサに比べて、音質（平均）が同等かそれ以上に高い。特に、ホーネットシルクの配合量を、エンボス加工なしで１０重量％以上かつ５０重量％以下、エンボス加工ありでも１０重量％以上かつ５０重量％以下とすることで、セパレータの絶縁破壊電圧が高く、高音質なアルミニウム電解コンデンサが得られる。
【００２９】
以上に述べたように、本実施形態にかかるアルミニウム電解コンデンサ１０では、陽極箔１と陰極箔２との間に介在させるセパレータ３として、緻密性および均一性に加えて高絶縁性を付与する性質を有する、すずめばちの繭を原料とするホーネットシルクを含有した混抄紙を用いている。したがって、ホーネットシルクの緻密性および均一性により高い音響特性を有する。さらに、ホーネットシルクの高絶縁性により、エンボス加工を施すことにより音響特性をより高めることで、エンボス加工時に加わる機械的ストレスに起因して絶縁性が低くなっても、高い耐電圧を実現できる。
【００３０】
以上、本発明の好適な実施の形態について説明したが、本発明は上述の実施の形態に限られるものではなく、特許請求の範囲に記載した限りにおいて、様々な設計変更を行うことが可能なものである。
【００３１】
上述の実施形態においては、セパレータがマニラ麻とホーネットシルクとの混抄紙である場合について説明したが、これには限定されない。すなわち、セパレータは少なくともホーネットシルクを含有する混抄紙であればよく、例えば、エスパルトやクラフトパルプとホーネットシルクとの混抄紙であってもよい。
【符号の説明】
【００３２】
１  陽極箔
２  陰極箔
３  セパレータ
６  素子止めテープ
７  コンデンサ素子
１０  電解コンデンサ
【図１】
2016063066.tif 000006
【図２】
2016063066.tif 000007